Brevet FR2648236A1 — publié le 19901214

-- I -- Appareil de mesure d'impédance surfacique La présente invention concerne un appareil de mesure, dit impé- dancemètre, pour mesurer l'impédance surfacique d'un matériau. En particulier, l'invention s'intéresse à des matériaux très bons conducteurs électriquement, présentés sous forme de plaque mince, tels que les métaux ou les matériaux composites conducteurs, par exemple à fibre de carbone, utilisés dans le matériel aéronautique. Ces matériaux peuvent éventuellement être recouverts de peintures ou revêtements isolants. Il est rappelé que l'impédance surfacique Z. caractérisant de tels matériaux résulte de la définition suivante. Le matériau est parcouru par une densité de courant surfacique J qui crée une différence de potentiel par unité de longueur représentée par le champ électrique longitudinal ú,;. L'impédance Z. est définie par la relation:,- Z,-, Dans le cas o le matériau est conducteur, l'impédance Z. est liée à la conductivité électrique o et l'épaisseur d du matériau par la relation Z. = 1/(o d) tant qu'il n'y a pas apparition de l'effet de peau. Si on considère une plaque carrée d'impédance Z. parcourue par un courant I, il apparaît une différence de potentiel V aux bornes de la plaque telle que V-Z.I. La remarque ci-dessus peut être mise à profit pour mesurer l'im- pédance surfacique Z. de façon directe. Néanmoins, pour un matériau très bon conducteur, l'impédance du matériau se trouve en série avec l'impédance des fils qui injectent le courant I. Il n'est plus alors possible de distinguer la contribution du matériau et celle du circuit de mesure dans la mesure de la différence de potentiel V, qui devient alors impossible. Par ailleurs, une telle mesure ne peut être effectuée si le matériau est recouvert d'isolant. -2- Pour éviter cet inconvénient, il a déjà été proposé de mesurer l'impédance Z. sans contact électrique entre un impédancemètre et le matériau. Un impédancemétre connu comprend, en outre, une première électrode, dite antenne d'émission, créant un champ électromagnétique déterminé, et une seconde électrode, dite antenne de réception. Une chaine de mesure reliée à la seconde antenne permet de mesurer dans une bande de fréquence déterminée, le champ électromagnétique. Lors d'une première étape, l'antenne d'émission est placée à une distance constante pré- déterminée de l'antenne de réception et est éloignée de tout matériau susceptible de perturber le champ émis directement par la première antenne et reçu par la seconde antenne. Au cours d'une seconde étape, un échantillon de matériau à tester est interposé entre les antennes d'émission et de réception. Au cours des deux étapes, une tension 1) alternative vobulée dans une plage de fréquence prédéterminée est appliquée à l'antenne d'émission. Les mesures de tension aux bornes de l'antenne de réception pour les deux étapes sont analysées et inter- prétées pour déterminer la valeur de l'impédance surfacique Z. de l'échantillon de matériau. Généralement, le matériau remplit une ouverture plane pratiquée dans un panneau métallique de grande dimension. Chacune des antennes est constituée par une boucle circulaire conductrice fixée sur une plaque porteuse isolante de part et d'autre du plan de l'ouverture. L'antenne d'émission crée un champ magnétique uniforme au voisinage du matériau parallèlement au plan du matériau. Au cours de la première étape, l'antenne de réception reçoit un champ magnétique de l'autre côté de l'ouverture, à une distance donnée. Au cours de la seconde étape, l'antenne de réception recoit un champ magnétique atténué par la présence du matériau dans l'ouverture. Dans le cas d'une ouverture circulaire de rayon a, le rapport des tensions mesurées Vo et V aux bornes de l'antenne de réception pendant les première et seconde étapes vérifie la relation approchée. V/Vo - 1/(l+jf/fc) avec fc = (3Z,/(8p a))(1+2 n Rc/Z,)) o Z, est l'impédance surfacique du matériau, a est le rayon de l'ouverture, Rc est la résistance éventuelle du joint reliant le matériau et le panneau métallique, et X=4x. 10-7 H/m est la perméabilité magnétique du vide. 1 $ Si le contact électrique entre le matériau et le panneau métallique dans l'ouverture est parfait, c'est-à-dire si RcO0, on a fco = 3Z./8poa. Ainsi la fixation du matériau dans l'ouverture provoque sur la tension captée par l'antenne de réception, une atténuation ou fonction de transfert de type "filtre passe-bas du premier ordre", caractérisée par une fréquence de coupure fco proportionnelle à l'impédance sur- facique Z. du matériau. L'impédancemètre connu à deux antennes complètement séparées et le procédé de mesure inhérent à cet appareil présentent principalement les trois inconvénients suivants: 2C i) L'expression de fc montre que si le contact matériau-panneau conducteur n'est pas parfait, la fréquence fc est décalée par rapport à fco. Comme la valeur de Rc ne peut pas être quantifiée, on doit réaliser un montage en tentant de minimiser la résistance parasite Rc. La valeur de celle-ci est alors négligée dans l'interprétation de la mesure, sans pouvoir estimer l'erreur commise. De plus, un échantillon de matériau recouvert de peinture ne peut être mesuré car le contact est mauvais. ii) La fréquence fc dépend du rayon a de l'ouverture, c'est-à-dire de la dimension de l'échantillon de matériau testé. Par ce procédé ne peuvent être testés que des matériaux découpés à un format donné afin - 4 - de les fixer dans l'ouverture. Il est donc nécessaire de réaliser un échantillon de chaque matériau à mesurer, et un matériau faisant partie d'une structure complexe ne peut être mesuré. iii) La distance entre l'antenne d'émission et le matériau doit être suffisante pour obtenir un champ magnétique uniforme au voisinage du matériau. En conséquence, la distance entre les antennes est relativement grande et la tension mesurée par l'antenne de réception est relativement faible. La présente invention vise à s'affranchir des inconvénients de la 1P0 technique antérieure commentée ci-dessus, et plus particulièrement à fournir un appareil de mesure d'impédance surfacique dans lequel les deux électrodes sont disposées du même côté du matériau à tester. Ceci autorise des mesures sans contact électrique entre l'appareil de mesure et le matériau, mais également des mesures indépendantes de la dimension et de la géométrie du matériau à tester. L'invention fait appel à des antennes, encore appelées électrodes, ayant une géométrie connue, de préférence en boucle circulaire conductrice. A cette fin, un appareil pour mesurer l'impédance surfacique d'un matériau & tester, comprenant une première électrode produisant un champ magnétique au voisinage dudit matériau, une seconde électrode recevant le champ magnétique, des moyens pour produire une tension électrique vobulée en fréquence aux bornes de la première électrode, et des moyens de mesure de tension pour mesurer la tension aux bornes ; de la seconde électrode, est caractérisé en ce que lesdites première et seconde électrodes sont superposées par l'intermédiaire d'un matériau diélectrique en une sonde compacte à appliquer à proximité d'un même côté dudit matériau à tester. -5- Selon une première réalisation, la sonde comprend une cale en matériau diélectrique, et deux cartes minces en matériau diélectrique qui sont respectivement fixées sur deux faces parallèles de ladite cale et sur lesquelles sont imprimées les première et seconde électrodes respectivement. Une couche diélectrique externe enrobe et protège l'ensemble à cale et cartes imprimées. Par suite, les deux électrodes sont maintenues parallèles à une distance constante. La seconde électrode, dite électrode de réception, peut être appliquée contre le matériau à tester, par rapport auquel l'électrode de réception est isolée grâce à la mince couche diélectrique d'enrobage. La seconde électrode ne capte donc que du champ magnétique émis par la première électrode et perturbé par le matériau. Selon une seconde réalisation, la sonde comprend une troisième électrode recevant ledit champ magnétique et superposée à la première électrode à l'opposé de la seconde électrode. Dans cette réalisation, les moyens de mesure de tension mesurent simultanément une première tension aux bornes de la seconde électrode et une seconde tension aux bornes de la troisième électrode. Comparativement à la première réalisation, la mesure selon cette seconde réalisation est beaucoup plus rapide. D'autres caractéristiques et avantages de la présente invention apparaîtront plus clairement à la lecture de la description suivante de plusieurs réalisations préférées de l'invention en référence aux dessins annexés correspondants dans lesquels: - la Fig. 1 est une vue en perspective éclatée d'une première sonde à deux électrodes selon l'invention; - la Fig. 2 est un bloc-diagramme d'un impédancemètre selon l'invention, fonctionnant avec la sonde de la Fig. 1; - les Figs 3 et 4 sont des diagrammes montrant des variations de rapport de tensions d'électrode, en fonction de la fréquence, parti- culièrement pour des sondes ayant des distances interélectrodes dif- férentes, lorsque celles-ci sont appliquées contre un aème matériau à tester; - les Figs 5 et 6 sont des diagrammes montrant des variations dudit rapport de tensions d'électrode en fonction de la fréquence, obtenues avec une même sonde et deux matériaux différents respectivement, et des courbes théoriques proches du type "filtre passe-bas"; - la Fig. 7 montre des courbes théoriques du type "filtre passe-bas" pour diverses valeurs d'impédance surfacique; - la Fig. 8 est un diagramme montrant des variations dudit rapport de tension en fonction de la fréquence, obtenues avec une même sonde et pour un même matériau, mais pour différentes distances de la sonde au matériau; - la Fig. 9 est une vue en perspective éclatée d'une seconde sonde comportant trois électrodes circulaires; - la Fig. 10 est un bloc-diagramme d'un impédancemètre fonctionnant avec la sonde de la Fig. 9; - la Fig. 11 est une vue en perspective schématique de l'impé- dancemotre de la Fig. 10, sous la forme d'un appareil portable; et - la Fig. 12 est une vue en perspective éclatée d'une sonde com- portant trois électrodes rectangulaires. Une sonde de mesure SM pour impédancemètre selon l'invention et montrée à la Fig. 1 comprend une électrode d'injection 1 jouant le rôle d'antenne d'émission, et une électrode de mesure 2 jouant le rôle d'antenne de réception et disposée parallèlement à la première électrode 1. Chacune de ces électrodes 1, 2 est typiquement constituée par une spire circulaire imprimée sur l'une des faces d'une carte isolante 10, 20, ou par deux spires circulaires concentriques et imprimées sur les faces d'une carte imprimée double face. Cependant la seconde - 7 - électrode peut être rectangulaire ou d'une forme quelconque. Les bornes voisines 11 et 12, 21 et 22 de l'électrode 1, 2 sont constituées par des trous métallisés dans la carte 10, 20, à partir desquels peuvent s'étendre des conducteurs imprimés de liaison. 3 Selon la réalisation illustrée à la Fig. 1, les éléments 20, 3, et 4 ont une même section carrée et sont maintenus empilés au moyen de quatre vis traversières et écrous 50 et 51. Les éléments ainsi empilés 20, 3, 10 et 4 sont ensuite enrobés dans une couche diélectrique mince de protection 52, telle que résine époxyde. Typiquement, si L désigne le rayon de l'électrode d'émission 1, le rayon de l'électrode de réception 2 est égal à r/2, et l'épaisseur z de la cale isolante 3 est égale à r. Comme montré à la Fig. 2, pour effectuer des mesures d'impédance surfacique relatives à un matériau bon conducteur électrique à tester, I; on utilise comme échantillon, une plaque mince PM en ledit matériau. La sonde SM est disposée au-dessus de la plaque, de sorte que l'électrode de réception 2 soit en regard de la plaque, et que l'axe des électrodes 1 et 2 soient sensiblement perpendiculaires à la plaque PM. Dans ces conditions, l'électrode de réception 2 et la carte-support 20 de celle-ci sont à une distance h de la plaque de matériau PM qui peut pratiquement varier de 0, à la faible épaisseur de l'enrobage 52 près, à plusieurs millimètres. La distance interélectrode, sensiblement égale à l'épaisseur z de la cale 3, est par contre constante. Par ailleurs, les électrodes 1 et 2 sont reliées à des circuits électroniques de l'impédancemètre IN proprement dit. Celui-ci est organisé autour d'une unité centrale de traitement (CPU) 6 comprenant un microprocesseur préprogrammé. L'unité 6 est reliée par un bus bidirectionnel interne BU à un générateur de fréquences 7 et à un analyseur vectoriel 8, et par un bus d'interface standard BIS à un dispositif d'affichage de résultat de mesure 9 qui comprend par exemple une imprimante. Des sorties du générateur 7 sont reliées aux bornes 11 et 12 de l'électrode d'émission 1 à travers une charge d'adaptation d'impédance 13 qui est imprimée également sur la carte-support 10. Le générateur 7 produit un signal vobulé de tension alternative dont la fréquence f balaie périodiquement une gamme de fréquence fainu et f.ax sélectionnée par l'unité de traitement 6. Le signal de tension produit par le générateur 7 se traduit par un courant électrique dans l'électrode d'émission 1 qui crée alors un courant induit dans la seconde électrode 2 et donc une tension induite aux bornes 21 et 22. Cette tension induite est égale à la dérivée temporelle du flux du champ magnétique qui traverse l'électrode de réception 2. L'analyseur 8 a des entrées 81 et 82 reliées respectivement aux bornes de sortie 12 et 22 des électrodes 1 et 2 afin de mesurer la tension produite par le générateur 7 sur l'électrode 1 et la tension induite dans l'électrode 2, à chaque fréquence. Ces tensions sont lues sous forme numérique par l'unité 6. La mesure de l'impédance surfacique Z. du matériau à tester est effectuée en deux étapes. Au cours d'une première étape, la sonde SM est placée à une distance l0 de tout matériau telle qu'aucun matériau ne puisse perturber le champ magnétique traversant directement l'électrode de réception 2. L'ana- lyseur 8 mesure une tension Vd (f) induite directement dans l'électrode 2. L'unité 6 mémorise chacune des valeurs de Vd(f) en fonction de la fréquence f. Au cours d'une seconde étape, la sonde SM est placée au-dessus du matériau PM, comme déjà décrit en référence à la Fig. 2. et est maintenue à une distance constante h n'excédant pas quelques millimètres. La distance h est de préférence la plus petite possible, c'est-à-dire est quasiment égale à zéro, comme on le verra dans la suite. L'analyseur J 8 mesure une tension V.(f) induite dans l'électrode 2 par l'électrode 1. La tension V. résulte du flux magnétique produit par l'électrode 1 9- et perturbé par la plaque de matériau PH à proximité de l'électrode 2. L'unité 6 mémorise chacune des valeurs de V.(f) en fonction de la fréquence f. et calcule le rapport S(f)=V./Vd inférieur à l'unité, exprimé sous la forme 20 log S(f), en vue de représenter ses variations en fonction de la fréquence f dans le dispositif d'affichage 9. La tension mesurée sur l'électrode 1 permet de contrôler la stabilité du signal délivré par le générateur 7 lors des première et seconde étapes. Théoriquement, on montre que le rapport de tension S est égal à lU la somme de deux coefficients S(f) = S,+S2(I) dont l'un S, est indépendant de la fréquence. Les coefficients S. et Sz s'expriment en fonction des rapports z/r et h/r: S - (I +(z/r)')" I; (1 - (z/r* 2h/r)2)32 S - (1 (z/r) 2)' " Jj, (u)e ), et po=4n.10-7H/m est la perméabilité magnétique du vide. Il apparaît que le coefficient S, ne dépend que des paramètres géométriques z/r et h/r et est indépendant de la fréquence de mesure f, et que le coefficient S2 dépend de z/r, h/r, fco et de la fréquence f. La fonction S(f) est maintenant analysée principalement en fonction de la distance h entre la sonde SN et le matériau PN afin de présenter les avantages du choix h -0 lors de l'utilisation de l'impédancemètre. Dans le cas o h-=0, la sonde SM est appliquée directement contre le matériau PH. Le coefficient S, est alors égal à 0 et le rapport de tension S se réduit à: S - S,- [1 + (z/r)2]' Ao "i' - (u)o - 10 - Le rapport S ne dépend que du paramètre géométrique z/r, de la fréquence caractéristique fco qui est proportionnelle à l'impédance surfacique Zn du matériau, et de la fréquence de mesure f. La fonction S peut alors être calculée numériquement. Les Figs. 3 et 4 montrent la variation de S exprimée en dB en fonction de log(f/fco) pour plusieurs valeurs de z/r égales à 0,00; 0,1; 0,25; 0,5; 1,0; 10,0; 100,0 et 1000,0. Le rapport S varie comme une fonction de type passe-bas dont la forme et particulièrement la pente aux fréquences élevées, dépendent 1l0 de z/r. Ainsi, pour une géométrie de la sonde SM déterminée par des paramètres constants, la position de la courbe de variation de S par rapport à l'axe des fréquences est directement liée à Z.. Lors de la mesure, comme on le verra dans la suite, l'unité de traitement 6 recherche l'une de courbes théoriques de type passe-bas s'approchant 13 le plus de la courbe de variation de S correspondant au matériau à tester et obtenue par la mesure proprement dite, et identifie la position de la courbe de variation de S en fonction de la fréquence f dans la gamme tfm n, fa.ux] par un ou plusieurs points caractéristiques, par exemple à 3 dB, 10, 20 et 30 dB, pour déterminer Z.. Pour z/r variant de 0 à 1 selon la Fig. 3, la forme de la courbe de variation de S passe progressivement d'une courbe du deuxième ordre à 40 dB/décade environ, à une courbe du premier ordre à 20 dB/décade environ, la fréquence de coupure généralement choisie à 3 dB variant peu. Pour z/r variant au-delà de 1 selon la Fig. 4, la fonction S est peu différente d'une fonction passe-bas du premier ordre, la fréquence de coupure à 3 dB se déplaçant vers les basses fréquences. Ainsi, bien que n'importe quelle valeur de z/r convienne pour mesurer l'impédance surfacique Z., l'invention recommande de choisir le paramètre géométrique z/r et donc la géométrie de la sonde selon les deux critères suivants. - 11 - La tension induite aux bornes 21 et 22 de la deuxième électrode 2 est proportionnelle à la dérivée temporelle du flux magnétique qui la traverse et donc à la fréquence f. Pour élargir la mesure vers les basses fréquences, il faut que le flux et donc la tension induite soient suffisants ce qui implique un bon couplage entre les électrodes 1 et 2 et une distance interélectrode z assez petite. Pour déterminer l'impédance Z., l'unité 6 repère la position de la courbe de variation de S mesurée par rapport à au moins une droite déterminée parallèle à l'axe des fréquences puisque, pour une valeur donnée de S, il n'existe qu'une seule valeur de Z. et donc de fco, correspondant à un rapport f/fco. Il est donc préférable que l'unité 6 identifie une courbe "simple". Selon l'invention, l'unité 6 recherche par approximations successives une fonction passe-bas du premier ordre la plus voisine de la fonction S(f) obtenue lors de la mesure. Par exemple, le cas particulier z/r=1 convient bien; les Figs 5 et 6 montrent que la fonction S(f) obtenue après mesure est peu différente de la fonction FBP=(l+(f/fc)z)- 'l/2 o fc-1,4 fco = 1,4 Zn/(ng0r) La Fig. 7 représente différentes courbes FBP(f) pour diverses valeurs de Z1 et montre que plus l'impédance Z. est petite, plus les mesures sont effectuées dans les basses fréquences. Ainsi, pour déterminer l'impédance Z. d'un matériau avec une sonde SM telle que z-r, l'unité 6 identifie la courbe S(f) pour plusieurs valeurs prée:erminées de S ou de f, calcule l'écart-type entre la courbe S(f) et diverses fonctions FBP(f) correspondant à des valeurs de fc, et ne retient que la fonction FBP offrant l'écart-type le plus petit. Puis de la fonction retenue FBPc et donc de la fréquence caractéristique correspondante fc est alors déduite l'impédance du matériau Zs=np r fc/1,4. - 12 - Dans le cas o hO c'est-à-dire o la sonde SM n'est pas appliquée sur la plaque de matériau PM, le coefficient S, n'est plus nul mais est égal à une constante, pour une géométrie donnée et une position prédéterminée de la sonde SM, c'est-a-dire pour z/r et h/r constants. Le second coefficient S2 est toujours une fonction de type passe-bas qui tend vers O quand f tend vers l'infini. Le rapport S = S,+S2 est donc approximativement égal à S2 en basse fréquence et à S, en haute fréquence. La Fig. 8 représente la fonction de filtrage S en fonction de la fréquence f pour plusieurs valeurs de la distance h entre la sonde SM et le matériau PM, lorsque la distance interélectrode est constante et égale à z=r. Le début en basse fréquence des courbes dans la Fig. 6 est peu différent du cas h=O selon les Figs. 4 et 5. En haute fréquence, les courbes de la Fig. 8 tendent vers des paliers respectifs égaux à S,(h/r). Si on cherche à déterminer l'impédance surfacique Z,, h doit être le plus petit possible puisqu'une dynamique importante est recherchée pour identifier la forme de la courbe S(f) obtenue lors de la mesure. Par contre, la valeur du maximum d'atténuation Si ne dépend que de h pour z/r constant et est indépendante de l'impédance du matériau. La courbe S,(h) peut être utilisée pour déterminer expérimentalement la distance entre la sonde et un matériau conducteur, cette distance étant par exemple égale à l'épaisseur d'un revêtement isolant recouvrant le matériau. Le procédé de mesure mis en oeuvre par l'impédancemétre permet d'évaluer l'impédance surfacique Z. d'un matériau conducteur. Toute- fois, pour un matériau homogène, à partir de la formule Z. - 1/(o d), - si oest connu, l'épaisseur du matériau d = 1/(Z. a) est déduite, -13 - et si d est connu, la conductivité du matériau a = 1/(Zid) est déduite. Afin de fixer les idées, par exemple une sonde SM pour laquelle z-r=Scm, impose une fréquence caractéristique fc - 1,4 Z,/(n 0 r) - 2.10' Z. En supposant un balayage en fréquence de 0 jusqu'à une fréquence maximale prédéterminée faux, l'impédance surfacique mesurée sera inférieure à Zs ma.x = f.,/(2.107), soit par exemple Z..x = 0,5 n pour faux = 10 MHz, et Z. max = 5 n pour fmax = 100 MHZ. L'impédancemètre ainsi avec la sonde selon cet exemple mesure des impédances surfaciques inférieures à quelques ohms. Il est à noter que plus l'impédance mesurée est faible, plus la mesure doit être effectuée en basse fréquence, selon la Fig. 7. Comme déjà dit, la tension mesurée par l'intermédiaire de l'électrode de réception 2 est proportionnelle au produit du flux qui la traverse par la fréquence. Il faut donc augmenter le flux émis par la première électrode 1 pour effectuer des mesures en basses fréquences. L'antenne d'émission n'est plus composée d'une seule spire mais d'un enroulement de n spires, et la sensibilité de la sonde est alors augmentée du facteur entier n. Dans ce cas, la carte 10 supporte sur une ou les deux faces plusieurs spires concentriques, ou est remplacée par un circuit multicouche, chaque couche comportant au moins une spire. Selon une autre variante qui peut être mise en oeuvre seule ou en combinaison avec la solution précédente, un amplificateur est prévu en sortie du générateur de fréquence 7 pour amplifier le courant dans l'électrode d'émission 1 et le flux magnétique et par suite, la sensibilité de la sonde SM. - 14 - Le procédé de mesure décrit ci-dessus et mis en oeuvre par l'im- pédancemétre IM muni de la sonde selon la Fig. 2 consiste en deux étapes successives: un étalonnage de la sonde éloignée de tout matériau au cours de la première étape, puis une mesure de l'impédance surfacique en appliquant la sonde SM sur le matériau PM au cours de la seconde étape. Pour accroitre la rapidité des mesures, l'étape d'étalonnage est effectuée simultanément avec l'étape de mesure, à chaque valeur de fréquence, en utilisant une sonde SMa ayant une antenne d'émission 1 et deux antennes de réception 2a et 2R, et un impédancemètre IMa correspondant. En référence à la Fig. 9, la sonde SMa comprend, comme la sonde SM, les éléments empilés suivants, savoir une carte imprimée 20a supportant une électrode de réception de préférence circulaire 2a, une 1% cale isolante 3a, une carte imprimée l0a supportant une électrode d'émission circulaire la, et un capot isolant 4a. En outre, entre la carte lOa et le capot 4a, la sonde SMa comporte une seconde cale isolante 3R, et une troisième carte imprimée 20R supportant une électrode de référence 2R de préférence circulaire. La carte 20R est interposée entre le capot 4a et la cale 3R. La cale 3R est appliquée contre la carte 1Oa. Tous les éléments de la sonde SMa ont une méme section, ici carrée ou bien discoide par exemple, et sont serrés les uns sur les autres au moyen de quatre paires de vis 50a et écrou 51a. Puis l'ensemble des éléments empilés de la sonde SMa est enrobé dans de la résine 52a. Par exemple, la cale 3R et la carte 20R sont respectivement identiques à la cale 3a et la carte 20a, et le rayon de l'électrode de référence est égal à r/2. La troisième électrode 2R dans la sonde SMa joue le même rôle que l'antenne de réception 2 dans la sonde SM au cours de la première étape du procédé de mesure. En effet, lorsque la face de la sonde SMa qui comporte l'électrode 2a est appliquée sur une plaque de matériau PM, - 15 - l'électrode de référence 2R est située à l'opposé de la plaque PM par rapport à la carte médiane 10a supportant l'électrode d'émission la. La distance entre l'électrode 2R et la plaque PM est alors suffisamment élevée pour que la plaque PM ne perturbe pas le flux magnétique émis par l'électrode la et générant la tension induite à des bornes 21R et 22R de l'électrode 2R. Comme montré aux Figs. 10 et 11, l'impédancemètre IMa comprend également une unité centrale de traitement 6a à microprocesseur intégré, un générateur sinusoidal de fréquences 7a, et des moyens de commande et d'affichage 9a. Le voltmètre 8 est remplacé dans l'impédancemètre IMa par trois ensembles parallèles comprenant chacun en série un amplificateur d'entrée 711, 712, 71R, un limiteur de tension 721, 722, 72R, et un convertisseur analogiquenumérique 731, 732 et 73R. Les sorties du 1l générateur 7a sont reliées aux bornes lla et 12a de l'électrode d'émission la et aux bornes d'entrée de l'amplificateur 711. Les bornes 21a et 22a de l'antenne de réception et de mesure 2a et les bornes 21R et 22R de l'antenne de réception et de référence 2R sont respectivement reliées aux bornes d'entrée des amplificateurs 712 et 71R. Dans ces conditions, lorsque l'unité 6a ordonneun balayage en fréquence dans une gamme déterminée f.a. à f..x, les convertisseurs 731, 732 et 73R transmettent sous forme numérique simultanément une tension V,(f) appliquée aux bornes de l'électrode d'émission la par le générateur 7a, une tension V2(f) induite dans l'électrode 2a dépendante de l'impédance Z. du matériau PM, et une tension de référence V (f) induite dans l'électrode 73R. Pour chaque fréquence f. l'unité 6a calcule directement le rapport S(f) = V2/V, ce qui permet de visualiser rapidement la courbe S(f) avec la courbe approchante FBFc sur l'écran 9Sf, et d'afficher la valeur numérique Z. du matériau PM dans un - 16 - afficheur 9Z. Préalablement à la mesure, l'opérateur sélectionne une bande de fréquence [f.in, f.ax] et donc la gamme d'impédance Z. au moyen d'un sélecteur 9SE, et le type de sonde au moyen d'un bouton 950. L'impédancemètre IMa comprend également une interface standard IN à bus bidirectionnel de télécommunications du type RS 232C pour échanger des signaux numériques avec un calculateur éloigné stockant des courbes et résultats obtenus. Les impédancemètres décrits ci-dessus s'appliquent aux matériaux représentables par une impédance surfacique isotrope. Les mesures sont alors interprétées quantitativement. Dans le cas d'un matériau fortement anisotrope, tel qu'un composite de carbone à fibres parallèles, l'impédance surfacique est composée d'une impédance Z.x suivant une direction x et d'une impédance Z.y suivant une direction y perpendiculaire à la direction x. Selon l'invention, les électrodes circulaires 1 et 2 dans la sonde SM, ou les électrodes la, 2a et 2R dans la sonde SMa sont remplacées par des électrodes à boucles rectangulaires l'a, 2'a et 2'R, comme montré à la Fig. 12 pour une sonde S$'a. Dans cette Fig. 12, des éléments analogues à ceux montrés à la Fig. 9 sont désignés par des mêmes indices, mais accentués. Chaque électrode rectangulaire est ainsi constituée d'au moins deux brins conducteurs longitudinaux reliés à l'une de leurs extrémités par un coudé conducteur et ayant une longueur au moins égale à 10 fois la distance très petite entre ces brins, de l'ordre de quelques millimètres. Les deux ou trois électrodes internes dans la sonde s'étendent suivant la méme direction longitudinale x, comme montré à la Fig. 12. Si l'on applique cette sonde à électrodes rectangulaires suivant les deux directions perpendiculaires x et y sur le matériau anisotrope, l'impédancemètre affiche deux courbes différentes S.(f) et Sv(f) qui permettent de déduire les valeurs de Z.. et Z.y pour le matériau considéré. L'une de ces deux courbes présentant la plus forte atténuation - 17 - correspond au cas o la direction longitudinale commune x des électrodes de la sonde est parallèle au sens des fibres, c'est-à-dire à la direction suivant laquelle la conductivité du matériau est la meilleure. Une sonde selon l'invention est en outre capable de déceler toute discontinuité dans un matériau qui, par nature, modifie la répartition du champ magnétique générateur du courant induit dans l'électrode de réception. Par exemple, si la sonde est appliquée sur une fente existant entre deux plaques constituées d'un même matériau, la mesure fournie par l'impédancemètre varie considérablement et signale la présence de la fente. Ce phénomène est accentué si l'on choisit d'utiliser une sonde ayant une électrode de réception à boucle rectangulaire placée sur la fente. D'autres discontinuités de matériau peuvent être détectées, telles que des jonctions entre deux plaques en un même matériau. Si le contact entre ces plaques est électriquement parfait, la mesure d'impédance effectuée en plaçant une sonde sur une jonction des plaques doit être identique à celle sur une plaque uniforme en ce matériau; si le contact électrique à la jonction est défectueux, la mesure est analogue à celle d'une fente. Un étalonnage permet d'évaluer l'état du contact élec- trique. - 18 - REVENDICATIONS 1 - Appareil pour mesurer l'impédance surfacique (Z.) d'un matériau à tester (PM), comprenant une première électrode (1) produisant un champ magnétique au voisinage dudit matériau, une seconde électrode (2) recevant le champ magnétique, des moyens (7) pour produire une tension électrique vobulée en fréquence aux bornes (11, 12) de la première électrode, et des moyens de mesure de tension (8) pour mesurer la tension aux bornes de la seconde électrode, caractérisé en ce que lesdites première et seconde électrodes (1, 2) sont superposées par l'intermédiaire d'un matériau diélectrique (3, 52) en une sonde compacte lO (SM) à appliquer A proximité d'un même côté dudit matériau à tester (PM). 2 - Appareil conforme à la revendication 1, caractérisé en ce que la sonde (SM) comprend une cale en matériau diélectrique (3) ayant deux faces parallèles supportant les électrodes (1, 2) respectivement. 3 - Appareil conforme A la revendication 1, caractérisé en ce que la sonde (SM) comprend une cale en matériau diélectrique (3), et deux cartes minces (10, 20) en matériau diélectrique qui sont respectivement fixées sur deux faces parallèles de ladite cale (3) et sur lesquelles sont imprimées les première et seconde électrodes (1, 2) respectivement. 4 - Appareil conforme A la revendication 2 ou 3, caractérisé en ce que la sonde (SM) comporte un enrobage diélectrique externe (52) au moins sur la seconde électrode (2) afin de l'appliquer (h-0) contre le matériau (PM). - Appareil conforme A l'une quelconque des revendications 1 A 4, caractérisé en ce qu'il comprend des moyens de calcul (6) pour calculer la variation du rapport entre les tensions (Vd, V.) mesurées aux bornes de la seconde électrode (2) en fonction de la fréquence lorsque la sonde (SM) est éloignée dudit matériau à tester puis lorsque - 19 - la sonde (SM) est disposée d'un même côté dudit matériau à tester (PM) afin d'en déduire l'impédance surfacique (Zz) du matériau à tester (PM). 6 - Appareil conforme à l'une quelconque des revendications 1 à 4, caractérisé en ce que la sonde (SMa) comprend une troisième électrode (2R) recevant ledit champ magnétique et superposée à la première électrode (la) à l'opposé de la seconde électrode (2a), et en ce que les moyens de mesure de tension mesurent simultanément une première tension (V,) aux bornes de la troisième électrode (2R) et une seconde tension (V2) aux bornes de la seconde électrode (2a). 7 - Appareil conforme à la revendication 7, caractérisé en ce que les seconde et troisième électrodes (2a, 2R) sont symétriques par rapport à la première électrode (la) dans la sonde (SMa). 8 - Appareil conforme à l'une quelconque des revendications 2 à 4 et à la revendication 6 ou 7, caractérisé en ce que la sonde (SMa) comprend une seconde cale en matériau diélectrique (3) entre les première et troisième électrodes (la, 2R). 9 - Appareil conforme à l'une quelconque des revendications 6 à 8, caractérisé en ce qu'il comprend des moyens de calcul (6a) pour calculer la variation du rapport entre les première et seconde tensions en fonction de la fréquence lorsque la sonde (SMa) est disposée d'un même côté dudit matériau et ladite seconde électrode (2a) est l'électrode la plus proche dudit matériau, afin d'en déduire l'impédance surfacique (Z.) dudit matériau (PM) en recherchant, parmi des courbes de référence du type passe-bas (FPB) préenregistrées, la courbe de référence la plus proche de la variation dudit rapport entre les tensions (V2/V,). 11 - Appareil conforme à l'une quelconque des revendications 1 à , caractérisé en ce qu'au moins l'une (1; la) des électrodes est une boucle circulaire. - 20 - 12 - Appareil conforme à l'une quelconque des revendications 1 à 11, caractérisé en ce qu'au moins l'une (2'a; 2'R) des électrodes est une boucle rectangulaire, de préférence avec une longueur égale à environ au moins dix fois la largeur de l'électrode. 13 - Appareil conforme à l'une quelconque des revendications 1 à 12, caractérisé en ce qu'au moins l'une (1; la) des électrodes est constituée par plusieurs spires concentriques et/ou superposées.